(57)【特許請求の範囲】
【請求項１】
弾性材料からなる第１のリング状部材と、弾性材料からなる第２のリング状部材と、両リングを接続し、体壁に形成された開創部を拡張して保持する筒状の軟質樹脂製シートとを備える開創器において、
前記軟質樹脂製シートは、全量の９０〜９３質量％のポリウレタンと、４〜５質量％のポリエチレン又はポリプロピレンと、０．５〜１．０質量％のメタクリル酸エステルと、１．５〜４．５質量％の有機系滑剤とを含む軟質樹脂のインフレーション成形により形成されていることを特徴とする開創器。
【請求項２】
請求項１記載の開創器において、前記有機系滑剤はカルボン酸アミド系滑剤であることを特徴とする開創器。
【発明の詳細な説明】
【技術分野】
【０００１】
本発明は、体壁に形成された開創部を拡張して保持する開創器に関する。
【背景技術】
【０００２】
従来、例えば腹壁等の体壁に形成された開創部を拡張して保持する開創器として、弾性材料からなるインナーリング及びアウターリングと、両リングを接続し、該開創部を拡張して保持する筒状の軟質樹脂製拡張シートとを備えるものが知られている（例えば、特許文献１参照）。
【０００３】
前記開創器は、前記開創部から前記インナーリングを腹腔内に挿入して留置した状態で、前記アウターリングを回転させて前記拡張シートを該アウターリングに巻き付ける。前記拡張シートの巻き付けは前記アウターリングが前記開創部の体表側に密着するまでに続けられる。このようにすると、前記開創部の内外に配設された前記インナーリング及びアウターリングは、前記拡張シートの弾性により、前記腹壁を挟持することができる。
【０００４】
前記開創器は、前記インナーリング及びアウターリングにより前記腹壁を挟持したときに、該アウターリングに蓋部材（リデュ−サ）を嵌着することにより、腹腔内の気密を保持することができる。
【先行技術文献】
【特許文献】
【０００５】
【特許文献１】特表２００５−５１５０１１号公報
【発明の概要】
【発明が解決しようとする課題】
【０００６】
しかしながら、前記従来の開創器では、前記拡張シートとして粘着性のあるポリウレタン製シートが用いられているので、前記アウターリングに該拡張シートを巻き付けたときに該拡張シート同士が粘着してシワや凹凸が生じ、この結果該アウターリングが平面視楕円形に変形して、前記蓋部材を嵌着しにくくなるという不都合がある。
【０００７】
本発明は、かかる不都合を解消して、前記蓋部材を容易に嵌着することができる開創器を提供することを目的とする。
【課題を解決するための手段】
【０００８】
かかる目的を達成するために、本発明は、弾性材料からなる第１のリング状部材と、弾性材料からなる第２のリング状部材と、両リングを接続し、体壁に形成された開創部を拡張して保持する筒状の軟質樹脂製シートとを備える開創器において、前記軟質樹脂製シートは、全量の９０〜９３質量％のポリウレタンと、４〜５質量％のポリエチレン又はポリプロピレンと、０．５〜１．０質量％のメタクリル酸エステルと、１．５〜４．５質量％の有機系滑剤とを含む軟質樹脂のインフレーション成形により形成されていることを特徴とする。
【０００９】
本発明の開創器において、前記軟質樹脂製シートはインフレーション成形により形成されていることにより筒状とされているので継ぎ目が無く、前記リング状部材に容易に巻き付けることができる。また、前記軟質樹脂製シートは前記組成を備える前記軟質樹脂からなるので、粘着性が低く、滑り性に優れており、前記リング状部材に巻き付けたときにシワや凹凸を生じにくい。従って、前記リング状部材は前記軟質樹脂製シートを巻き付けたときに、平面視真円形に近い形状を保持することができ、前記蓋部材を容易に嵌着することができる。
【００１０】
前記軟質樹脂は、ポリウレタンの含有量が全量の９０質量％未満、且つ、ポリエチレン又はポリプロピレンの含有量が全量の５質量％を超えると、シートとしたときに十分な柔軟性を得ることができない。また、ポリウレタンの含有量が全量の９３質量％を超え、且つ、ポリエチレン又はポリプロピレンの含有量が全量の４質量％未満であると、インフレーション成形により筒状に形成することができない。
【００１１】
また、前記軟質樹脂は、メタクリル酸エステルの含有量が全量の０．５質量％未満では、シートとしたときに粘着性を十分に低くすることができない。また、メタクリル酸エステルの含有量が全量の１．０質量％を超えても、シートとしたときにそれ以上に粘着性を低くする効果を得ることはできない。
【００１２】
また、前記軟質樹脂は、有機系滑剤の含有量が全量の１．５質量％未満では、シートとしたときに十分な滑り性を得ることができない。また、有機系滑剤の含有量が全量の４．５質量％を超えても、シートとしたときにそれ以上の滑り性を得ることはできない。
【００１３】
本発明の開創器において、前記有機系滑剤として、例えば、カルボン酸アミド系滑剤を用いることができる。
【図面の簡単な説明】
【００１４】
【図１】本発明の開創器の構成を示す斜視図。
【図２】本発明の開創器の使用方法を示し、（Ａ）は第１の工程、（Ｂ）は第２の工程、（Ｃ）は第３の工程を示す模式的断面図。
【発明を実施するための形態】
【００１５】
次に、添付の図面を参照しながら本発明の実施の形態についてさらに詳しく説明する。
【００１６】
図１に示すように、本実施形態の開創器１は、弾性材料からなる第１のリング状部材としてのインナーリング２と、弾性材料からなる第２のリング状部材としてのアウターリング３と、両リング２，３を接続する筒状の軟質樹脂製シート４とを備える。
【００１７】
ここで、インナーリング２及びアウターリング３はポリウレタン、熱可塑性エラストマー等の軟質樹脂から形成されている。また、筒状の軟質樹脂製シート４は、軟質樹脂のインフレーション成形によりシームレスの筒状体として形成されている。
【００１８】
開創器１を使用するときには、まず、図２（Ａ）に仮想線示するように、腹壁１１に形成された開創部１２にインナーリング２を挿入し、開創部１２の腹腔１３側に配設する。このとき、アウターリング３は軟質樹脂製シート４を介して開創部１２の体表１４側に位置している。
【００１９】
次に、図２（Ａ）に示すように、アウターリング３を矢示方向に回転させ、アウターリング３に軟質樹脂製シート４を巻き付ける。この操作を続けると、軟質樹脂製シート４は順次アウターリング３に巻き取られ、アウターリング３は次第に体表１４に接近する。そして、アウターリング３が開創部１２の体表側１４に密着するまで前記操作を続けると、図２（Ｂ）に示すように、開創部１２の内外に配設されたインナーリング２及びアウターリング３は、軟質樹脂製シート４の弾性により腹壁１１を挟持することができる。
【００２０】
開創器１では、図２（Ｃ）に示すように、アウターリング３に蓋部材としてのリデューサ１５を嵌着して開創部１２を閉蓋することにより、腹腔１３の気密を保持することができる。
【００２１】
本実施形態では、軟質樹脂製シート４は、全量の９０〜９３質量％、例えば９０質量％のポリウレタンと、４〜５質量％、例えば５質量％のポリエチレン又はポリプロピレンと、０．５〜１．０質量％、例えば０．５質量％のメタクリル酸エステルと、１．５〜４．５質量％、例えば３．５質量％の有機系滑剤とを含む軟質樹脂のインフレーション成形により形成されている。
【００２２】
前記有機系滑剤としては、例えば、カルボン酸アミド系滑剤を１種又は２種以上混合して用いることができる。また、前記インフレーション成形は、それ自体公知の装置及び方法により実施することができる。
【００２３】
軟質樹脂製シート４は、前記組成を備えることにより、粘着性が低く、優れた滑り性を備えている。従って、アウターリング３に巻き付けたときに、軟質樹脂製シート４同士が重なってもシワや凹凸を生じにくく、アウターリング３は平面視真円形に近い形状を保持することができ、リデューサ１５を容易に嵌着することができる。
【符号の説明】
【００２４】
１…開創器、  ２…インナーリング、  ３…アウターリング、  ４…軟質樹脂製シート、  １１…腹壁、  １２…開創部。
【図１】
0006420135.tif 000002
【図２】
0006420135.tif 000003